(57)【要約】      （修正有）【課題】水性インクの受容性（吸収性）と隠蔽性とをいっそう向上させると共にひび割れ耐性と易切断性とをいっそう向上させ、しかも、塗布工程を少なくして製造コストをいっそう低減させた、修正部材を提供する。【解決手段】修正部材は（イ）前記剥離層４が、ポリビニルアルコール及びポリビニルアルコール可塑剤よりなる第１の被膜形成樹脂と充填材とを含み、（ロ）前記第１の被膜形成樹脂が、前記ポリビニルアルコールと前記ポリビニルアルコール可塑剤とを含み、（ハ）前記白色隠蔽層５が、天然ゴムラテックス、イソプレン重合物及びロジンエステルよりなる第２の被膜形成樹脂と着色材とを含み、そして、（ニ）前記第２の被膜形成樹脂が、天然ゴムラテックス及びイソプレン重合物と前記ロジンエステルとを含む。【選択図】図２
2010201614.tif 000002
【特許請求の範囲】
【請求項１】
離型層と、該離型層の表面に設けられた支持体と、該支持体の表面に設けられた剥離層と、該剥離層の表面に設けられた白色隠蔽層と、を有する修正部材において、
（イ）前記剥離層が、ポリビニルアルコール及びポリビニルアルコール可塑剤よりなる第１の被膜形成樹脂と充填材とを１：１．３〜１：１．９の混合割合で含み、
（ロ）前記第１の被膜形成樹脂が、前記ポリビニルアルコールと前記ポリビニルアルコール可塑剤とを１：０．１８〜１：０．２９の混合割合で含み、
（ハ）前記白色隠蔽層が、天然ゴムラテックス、イソプレン重合物及びロジンエステルよりなる第２の被膜形成樹脂と着色材とを１：１．８〜１：２．５の混合割合で含み、そして、
（ニ）前記第２の被膜形成樹脂が、天然ゴムラテックス及びイソプレン重合物と前記ロジンエステルとを１：１．２〜１：２．８の混合割合で含んでいる
ことを特徴とする修正部材。
【請求項２】
前記第２の被膜形成樹脂における前記天然ゴムラテックス及びイソプレン重合物が、それぞれ、１：０．８の混合割合で含まれていることを特徴とする請求項１に記載の修正部材。
【請求項３】
前記剥離層における充填材が、リン酸カルシウム／炭酸カルシウム複合体で構成されていることを特徴とする請求項１又は２に記載の修正部材。
【請求項４】
前記白色隠蔽層における着色材が、酸化チタンで構成されていることを特徴とする請求項１〜３のいずれか１項に記載の修正部材。
【請求項５】
前記剥離層の層厚みが１１〜１５μｍとされ、そして、前記白色隠蔽層の層厚みが１６〜２０μｍとされていることを特徴とする請求項１〜４のいずれか１項に記載の修正部材。
【請求項６】
前記修正部材の接着力（引張りせん断接着強さ）が、０．５〜１０ｍＮ／ｍｍ2 とされていることを特徴とする請求項１〜５のいずれか１項に記載の修正部材。
【請求項７】
被転写紙の表面に、前記白色隠蔽層、及び、前記剥離層を順次有する請求項１〜６のいずれか１項に記載された修正部材であって、前記剥離層が、その表面近傍部分から凝集剥離されていることを特徴とする修正部材。
【請求項８】
一方の面に離型層を設けた支持体の他方面に第１の塗布組成物を塗布して剥離層を形成する工程、及び、前記剥離層の表面に第２の塗布組成物を塗布して白色隠蔽層を形成する工程、を順次有する修正部材の製造方法において、
前記第１の塗布組成物が、
（Ａ）ポリビニルアルコール７．６〜９．３重量％、
（Ｂ）ポリビニルアルコール可塑剤１．７〜２．１重量％、
（Ｃ）リン酸カルシウム／炭酸カルシウム複合体と酸化チタンとで構成されている充填材混合物２０．４〜２２．４重量％、及び、
（Ｄ）水６６．２〜７０．３重量％
で構成され、そして、
前記第２の塗布組成物が、
（ａ）天然ゴムラテックス５．２〜６．５重量％、
（ｂ）ロジンエステル１０．３〜１３．０重量％、
（ｃ）イソプレン重合物３．３〜４．１重量％、
（ｄ）酸化チタン３５．２〜３８．７重量％、及び、
（ｅ）水３７．７〜４６．１重量％
で構成されていることを特徴とする修正部材の製造方法。
【発明の詳細な説明】
【技術分野】
【０００１】
本発明は、修正部材に関するものであり、さらに、詳しくは、紙、フィルム、ラベル、人形等の有形部の表面に水性インクによる印字、印画された文字、図形、模様等の像を消去し、修正するのに適した修正部材及びその製造方法に関する。
【背景技術】
【０００２】
紙、フィルム、ラベル、人形等の有形物の表面に印字、印画された文字、図形、模様等の像を消去し修正するのに適した修正部材は、既に、提案されている（特許文献１，２を参照。）。図３は、従来の修正部材の拡大断面図である。図３において１１０は、修正部材である。従来の修正部材１１０は、離型層１０１と、該離型層１０１の表面に設けられた支持体１０２と、該支持体１０２の表面に設けられた離型層１０３と、該離型層１０３の表面に設けられた白色隠蔽層１０５と、該白色隠蔽層１０５の表面に設けられた粘着剤層１０６と、を有している。
【０００３】
図４は、従来の修正部材の使用態様を説明する説明図であって、（ａ）は、被転写紙の表面に印字、印画された文字、図形、模様等の像を覆い被せるように粘着剤層を下にして、修正部材を被転写紙の表面に接着させる段階（第１段階）を示し、（ｂ）は、離型層を保持した状態で白色隠蔽層から支持体を剥離する段階（第２段階）を示し、そして、（ｃ）は、露出した白色隠蔽層の表面に修正される文字、図形、模様等の像を印字、印画する段階（第３段階）を示す。
【０００４】
従来の修正部材１１０は、図４（ａ）に示されているように、被転写紙１０７の表面に印字、印画された文字、図形、模様等の像を覆い被せるようにして粘着剤層１０６を下にして接着させる段階（第１段階）、図４（ｂ）に示されているように、離型層１０３を保持した状態で白色隠蔽層１０５から支持体１０２を剥離する段階（第２段階）、及び、図４（ｃ）に示されているように、露出した白色隠蔽層１０５の表面に修正される文字、図形、模様等の像を印字、印画する段階（第３段階）を順次経て使用される。
【先行技術文献】
【特許文献】
【０００５】
【特許文献１】特開２００５−２２０１５６号公報
【特許文献２】実用新案登録第２５６１５３２号公報
【発明の概要】
【発明が解決しようとする課題】
【０００６】
従来の修正部材１１０においては、支持体１０２の両面に離型処理を施して（例えば、シリコーンによる離型処理を施して）離型層１０３を設けることにより、支持体１０２に離型層１０３を保持した状態で白色隠蔽層１０５の面から離型層１０３の面を剥離させている。このような一方の層の面と他方の層の面がそれらの接する面で剥離される「剥離」は、「界面剥離」といわれており、かかる「界面剥離」に係わる技術が一般的となっている。この「界面剥離」に係わる技術が一般的になっている理由は、従来の修正部材１１０においては、離型層１０３を保持した状態で支持体１０２を離型層１０３の界面から剥離しなければ、軽剥離を実現できないからである。
【０００７】
しかしながら、従来の修正部材１１０においては、支持体１０２が離型層１０３を保持した状態で白色隠蔽層１０５から界面剥離するので、転写を終了する際に修正部材１１０が切断されたり、白色隠蔽層１０５の表面が剥がされたり、白色隠蔽層１０５の表面に割れが発生したりする、という問題があった。
【０００８】
また、従来の修正部材１１０においては、支持体１０２に離型層１０３を保持した状態で白色隠蔽層１０５の面から離型層１０３の面が界面剥離されるので、界面剥離された白色隠蔽層１０５の表面が平滑面となって著しく光沢感を有するものとなり、そのために、白色隠蔽層１０５の表面がぎらついて目が疲れやすいものになる、という問題があった。それ故、シリコーン中に微粒子を導入したり、また、表面に凹凸のあるグラシン紙を支持体１０２としたりして、白色隠蔽層１０５の表面を凹凸にすることにより、白色隠蔽層１０５の表面の光沢感を抑制しているが、コストがかかる、という問題があった。
【０００９】
さらに、従来の修正部材１１０においては、界面剥離された白色隠蔽層１０５の表面が平滑面となるので、この白色隠蔽層１０５の表面に水性インクによる文字、図形、模様等の像を印字、印画すると、該白色隠蔽層１０５のインク吸収性が悪くなり、そのために、印字、印画の滲みが発生したり、また、変色が発生する（色再現性が悪くなる）、という問題があった。
【００１０】
本発明者らは、これらの問題を解決した修正部材（特願２００７−２２８７３６（未公開））を提案した。図５は、本発明者らが提案した修正部材の拡大断面図である。図５に示されているように、本発明者らが提案した修正部材１２０は、離型層１１１と、該離型層１１１の表面に設けられた支持体１１２と、該支持体１１２の表面に設けられた受容層１１４と、該受容層１１４の表面に設けられた白色隠蔽層１１５と、該白色隠蔽層１１５の表面に設けられた粘着剤層１１６と、を有している。そして、本発明者らが提案した修正部材１２０においては、（イ）前記受容層１１４が、被膜形成樹脂と充填剤とを含む被膜で構成され、（ロ）前記被膜形成樹脂が、ポリビニルアルコール、又は、ポリビニルアルコールと無水マレイン酸変性塩素化ポリプロピレンとからなる樹脂混合物で構成され、そして、（ハ）前記充填剤が、一次粒径：０．０４〜２５μｍ、平均吸油量：１００〜１７０ｍｌ／１００ｇのリン酸カルシウム／炭酸カルシウム複合体で構成されている。
【００１１】
図６は、本発明者らが提案した修正部材の使用態様を説明する説明図であって、（ａ）は、被転写紙の表面に印字、印画された文字、図形、模様等の像を覆い被せるように粘着剤層を下にして、修正部材を被転写紙の表面に接着させる段階（第１段階）を示し、（ｂ）は、離型層を保持した状態で白色隠蔽層から支持体を剥離する段階（第２段階）を示し、そして、（ｃ）は、露出した白色隠蔽層の表面に修正される文字、図形、模様等の像を印字、印画する段階（第３段階）を示す。
【００１２】
しかしながら、本発明者らが提案した修正部材１２０においては、該修正部材１２０を転写紙に転写しようとすると、白色隠蔽層１１５の強度が過剰となっていたために、該修正部材１２０の切断性が悪くなったり、該修正部材１２０にひび割れが生じたり、するものが製品に混じる、という問題があった。また、前記修正部材１２０においては、該修正部材１２０が前記受容層１１４、白色隠蔽層１１５及び粘着剤層１１６の３層で構成されているので、それらの層を塗布するための塗布工程が３回となり、そのために、製造コストがかかる、という問題があった。
【００１３】
本発明は、かかる問題を解決することを目的としている。
【００１４】
即ち、本発明は、水性インクの受容性（吸収性）と隠蔽性とをいっそう向上させると共にひび割れ耐性と易切断性とをいっそう向上させ、しかも、塗布工程を少なくして製造コストをいっそう低減させた、修正部材を提供することを目的としている。
【課題を解決するための手段】
【００１５】
請求項１に記載された発明は、上記目的を達成するために、離型層と、該離型層の表面に設けられた支持体と、該支持体の表面に設けられた剥離層と、該剥離層の表面に設けられた白色隠蔽層と、を有する修正部材において、
（イ）前記剥離層が、ポリビニルアルコール及びポリビニルアルコール可塑剤よりなる第１の被膜形成樹脂と充填材とを１：１．３〜１：１．９の混合割合で含み、
（ロ）前記第１の被膜形成樹脂が、前記ポリビニルアルコールと前記ポリビニルアルコール可塑剤とを１：０．１８〜１：０．２９の混合割合で含み、
（ハ）前記白色隠蔽層が、天然ゴムラテックス、イソプレン重合物及びロジンエステルよりなる第２の被膜形成樹脂と着色材とを１：１．８〜１：２．５の混合割合で含み、そして、
（ニ）前記第２の被膜形成樹脂が、天然ゴムラテックス及びイソプレン重合物と前記ロジンエステルとを１：１．２〜１：２．８の混合割合で含んでいる
ことを特徴とする修正部材である。
【００１６】
請求項２に記載された発明は、請求項１に記載された発明において、前記第２の被膜形成樹脂における前記天然ゴムラテックス及びイソプレン重合物が、それぞれ、１：０．８の混合割合で含まれていることを特徴とするものである。
【００１７】
請求項３に記載された発明は、請求項１又は２に記載された発明において、前記剥離層における充填材が、リン酸カルシウム／炭酸カルシウム複合体で構成されていることを特徴とするものである。
【００１８】
請求項４に記載された発明は、請求項１〜３のいずれか１項に記載された発明において、前記白色隠蔽層における着色材が、酸化チタンで構成されていることを特徴とするものである。
【００１９】
請求項５に記載された発明は、請求項１〜４のいずれか１項に記載された発明において、前記剥離層の層厚みが１１〜１５μｍとされ、そして、前記白色隠蔽層の層厚みが１６〜２０μｍとされていることを特徴とするものである。
【００２０】
請求項６に記載された発明は、請求項１〜５のいずれか１項に記載された発明において、前記修正部材の接着力（引張りせん断接着強さ）が、０．５〜１０ｍＮ／ｍｍ2 とされていることを特徴とするものである。
【００２１】
請求項７に記載された発明は、被転写紙の表面に、前記白色隠蔽層、及び、前記剥離層を順次有する請求項１〜６のいずれか１項に記載された修正部材であって、前記剥離層が、その表面近傍部分から凝集剥離されていることを特徴とする修正部材である。
【００２２】
請求項８に記載された発明は、一方の面に離型層を設けた支持体の他方面に第１の塗布組成物を塗布して剥離層を形成する工程、及び、前記剥離層の表面に第２の塗布組成物を塗布して白色隠蔽層を形成する工程、を順次有する修正部材の製造方法において、
前記第１の塗布組成物が、
（Ａ）ポリビニルアルコール７．６〜９．３重量％、
（Ｂ）ポリビニルアルコール可塑剤１．７〜２．１重量％、
（Ｃ）リン酸カルシウム／炭酸カルシウム複合体と酸化チタンとで構成されている充填材混合物２０．４〜２２．４重量％、及び、
（Ｄ）水６６．２〜７０．３重量％
で構成され、そして、
前記第２の塗布組成物が、
（ａ）天然ゴムラテックス５．２〜６．５重量％、
（ｂ）ロジンエステル１０．３〜１３．０重量％、
（ｃ）イソプレン重合物３．３〜４．１重量％、
（ｄ）酸化チタン３５．２〜３８．７重量％、及び、
（ｅ）水３７．７〜４６．１重量％
で構成されていることを特徴とする修正部材の製造方法である。
【発明の効果】
【００２３】
請求項１に記載された発明によれば、離型層と、該離型層の表面に設けられた支持体と、該支持体の表面に設けられた剥離層と、該剥離層の表面に設けられた白色隠蔽層と、を有する修正部材において、（イ）前記剥離層が、ポリビニルアルコール及びポリビニルアルコール可塑剤よりなる第１の被膜形成樹脂と充填材とを１：１．３〜１：１．９の混合割合で含み、（ロ）前記第１の被膜形成樹脂が、前記ポリビニルアルコールと前記ポリビニルアルコール可塑剤とを１：０．１８〜１：０．２９の混合割合で含み、（ハ）前記白色隠蔽層が、天然ゴムラテックス、イソプレン重合物及びロジンエステルよりなる第２の被膜形成樹脂と着色材とを１：１．８〜１：２．５の混合割合で含み、そして、（ニ）前記第２の被膜形成樹脂が、天然ゴムラテックス及びイソプレン重合物と前記ロジンエステルとを１：１．２〜１：２．８の混合割合で含んでいるので、水性インクの受容性（吸収性）と隠蔽性とをいっそう向上させると共にひび割れ耐性と易切断性とをいっそう向上させ、しかも、塗布工程を少なくして製造コストをいっそう低減させた、修正部材を提供することができる。また、請求項１に記載された発明によれば、前記剥離層及び前記白色隠蔽層に揮発性有機溶剤（ＶＯＣ）を使用しないので、環境（ＥＣＯ）対策を考慮した修正部材を提供することができる。
【００２４】
請求項２に記載された発明によれば、前記第２の被膜形成樹脂における前記天然ゴムラテックス及びイソプレン重合物が、それぞれ、１：０．８の混合割合で含まれているので、ひび割れ耐性と易切断性とをいっそう向上させることができる。
【００２５】
請求項３に記載された発明によれば、前記剥離層における充填材がリン酸カルシウム／炭酸カルシウム複合体で構成されているので、水溶性インクの受容性（吸収性）、易剥離性、易切断性及び表面光沢性が向上する。
【００２６】
請求項４に記載された発明によれば、前記白色隠蔽層における着色材が酸化チタンで構成されているので、隠蔽性が向上する。
【００２７】
請求項５に記載された発明によれば、前記剥離層の層厚みが１１〜１５μｍとされ、そして、前記白色隠蔽層の層厚みが１６〜２０μｍとされているので、前記修正部材の表面、即ち、剥離層の本体部分の表面、に水性インクで印字、印画する際に、該水性インクの受容性（吸収性）がいっそう向上すると共に前記剥離層による耐ひび割れ性の低下を防止でき、そして、前記白色隠蔽層による被修正物に対する隠蔽力を確保することができると共に、前記白色隠蔽層による切断性の低下を防止することができ、しかも、修正部材の総厚みを減らして転写具への収容量を増すことができる。
【００２８】
請求項５に記載された発明によれば、前記白色隠蔽層の接着力（引張りせん断接着強さ）が０．５〜１０ｍＮ／ｍｍ2 とされているので、良好な転写性を確保することができると共に、裏移りを防止することができ、それらのために、該白色隠蔽層で被転写紙の表面を直接被覆して接着することができる。
【００２９】
請求項７に記載された発明によれば、被転写紙の表面に、前記白色隠蔽層、及び、前記剥離層を順次有する請求項１〜６のいずれか１項に記載された修正部材であって、前記剥離層が、その表面近傍部分から凝集剥離されたものであるので、その凝集剥離された剥離層の本体部分の表面が微細な凹凸を有したものとなり、そのために、凝集剥離された後の該剥離層の本体部分の表面の光沢感を抑制させると共に、該剥離層の本体部の表面、に水性インクで印字、印画する際に、該水性インクの浸透性がいっそう向上し、しかも、該水性インクによる滲みの発生や変色の発生を防止することができる。
【００３０】
請求項８に記載された発明によれば、一方の面に離型層を設けた支持体の他方面に第１の塗布組成物を塗布して剥離層を形成する工程、及び、前記剥離層の表面に第２の塗布組成物を塗布して白色隠蔽層を形成する工程、を順次有する修正部材の製造方法において、
前記第１の塗布組成物が、
（Ａ）ポリビニルアルコール７．６〜９．３重量％、
（Ｂ）ポリビニルアルコール可塑剤１．７〜２．１重量％、
（Ｃ）リン酸カルシウム／炭酸カルシウム複合体と酸化チタンとで構成されている充填材混合物２０．４〜２２．４重量％、及び、
（Ｄ）水６６．２〜７０．３重量％
で構成され、そして、
前記第２の塗布組成物が、
（ａ）天然ゴムラテックス５．２〜６．５重量％、
（ｂ）ロジンエステル１０．３〜１３．０重量％、
（ｃ）イソプレン重合物３．３〜４．１重量％、
（ｄ）酸化チタン３５．２〜３８．７重量％、及び、
（ｅ）水３７．７〜４６．１重量％
で構成されているので、水性インクの受容性（吸収性）と隠蔽性とをいっそう向上させると共にひび割れ耐性と易切断性とをいっそう向上させ、しかも、塗布工程を少なくして製造コストをいっそう低減させた、修正部材を提供することができる。また、請求項８に記載された発明によれば、前記剥離層及び前記白色隠蔽層に揮発性有機溶剤（ＶＯＣ）を使用しないので、環境（ＥＣＯ）対策を考慮した修正部材を提供することができる。
【図面の簡単な説明】
【００３１】
【図１】本発明の一実施の形態を示す修正部材の拡大横断面図である。
【図２】本発明の一実施の形態を示す修正部材の使用態様を説明する説明図であって、（ａ）は、被転写紙の表面に印字、印画された図形、模様等の像を覆い被せるように粘着剤層を下にして、修正部材を被転写紙の表面に接着させる段階（第１段階）を示し、（ｂ）支持体の表面に剥離層の表面近傍部分を保持した状態で剥離層から支持体を剥離する段階（第２段階）を示し、そして、（ｃ）露出した剥離層の本体部分の表面に修正された文字、図形、模様等の像を印字、印画する段階（第３段階）を示す。
【図３】従来の修正部材の拡大断面図である。
【図４】従来の修正部材の使用態様を説明する説明図であって、（ａ）は、被転写紙の表面に印画された文字、図形、模様等の像を覆い被せるように粘着剤層を下にして、修正部材を被転写紙の表面に接着させる段階（第１段階）を示し、（ｂ）は、離型層を保持した状態で白色隠蔽層から支持体を剥離する段階（第２段階）を示し、そして、（ｃ）は、露出した白色隠蔽層の表面に修正された文字、図形、模様等の像を印字、印画する段階（第３段階）を示す。
【図５】本発明者らが提案した修正部材の拡大断面図である。
【図６】本発明者らが提案した修正部材の使用態様を説明する説明図であって、（ａ）は、被転写紙の表面に印字、印画された文字、図形、模様等の像を覆い被せるように粘着剤層を下にして、修正部材を被転写紙の表面に接着させる段階（第１段階）を示し、（ｂ）は、離型層を保持した状態で白色隠蔽層から支持体を剥離する段階（第２段階）を示し、そして、（ｃ）は、露出した白色隠蔽層の表面に修正される文字、図形、模様等の像を印字、印画する段階（第３段階）を示す。
【発明を実施するための形態】
【００３２】
以下、図面を参照しながら、本実施の形態を説明する。
【００３３】
従来、一方の層の面と他方の層の面とが接する面で剥離される「剥離」が「界面剥離」といわれていることは、前述のとおりであるが、このような「界面剥離」では、それらの層自体が破壊されて剥離されるのではなく、一方の層の面と他方の層の面とが接する面で剥離される。従来の「界面剥離」では、例えば、図４に示されているように、支持体１０２に離型剤処理を施して、離型層１０３を形成することにより、該支持体１０２とインク層（白色隠蔽層１０５）との結合力、即ち、被膜強度をより低く抑えることができるので、それらの層間の剥離が実現される。これに対して、本発明における「凝集剥離」は、例えば、図２に示されているように、剥離層４自体が破壊されて起こる剥離である。このように、剥離時に剥離層４自体が破壊されるためには、剥離層４を構成する充填剤及び被膜形成剤の内で、被膜形成剤の配合割合を少なくすれば、各層間の接着力よりも剥離層４の結合力（被膜強度）を低く抑えることができるので、凝集剥離を起こすことが可能になる。このような凝集剥離は、インク層を構成する前記剥離層４及び前記白色隠蔽層５の界面間の接着力並びに各層間の凝集力の中でも最も強度の低い該剥離層４で起こる。本明細書においては、このように定義される凝集剥離を「凝集剥離」という。
【００３４】
図１，２に示されているように、本発明の修正部材１０は、離型層１と、該離型層１の表面に設けられた支持体２と、該支持体２の表面に設けられた剥離層４と、該剥離層４の表面に設けられた白色隠蔽層５と、を有している。そして、本発明の修正部材１０においては、（イ）前記剥離層４が、ポリビニルアルコール及びポリビニルアルコール可塑剤よりなる第１の被膜形成樹脂と充填材とを１：１．３〜１：１．９の混合割合で含み、（ロ）前記第１の被膜形成樹脂が、前記ポリビニルアルコールと前記ポリビニルアルコール可塑剤とを１：０．１８〜１：０．２９の混合割合で含み、（ハ）前記白色隠蔽層５が、天然ゴムラテックス、イソプレン重合物及びロジンエステルよりなる第２の被膜形成樹脂と着色材とを１：１．８〜１：２．５の混合割合で含み、そして、（ニ）前記第２の被膜形成樹脂が、天然ゴムラテックス及びイソプレン重合物と前記ロジンエステルとを１：１．２〜１：２．８の混合割合で含んでいる。
【００３５】
前記（イ）の構成について
第１の被膜形成樹脂は、ポリビニルアルコール、及び、ポリビニルアルコール可塑剤［周知のものであって、例えば、精製グリセリン（ミヨシ油脂社製）、ポリグリセリン♯７５０（坂本薬品工業社製）、ＰＥＧ６００（第一工業製薬社製）及びプロピレングリコール（ＡＤＥＫＡ社製）として市販されているものである。］で構成されているので、親水性であると共に支持体に対して最適な密着性を有しており、そのために、被膜形成力に優れたものとなり、よって、受容したインクの拡散（滲み）を防止することができる。また、前記第１の被膜形成樹脂には、ポリビニルアルコール可塑剤が含有されているので、前記第１の被膜形成樹脂で構成される剥離層４に柔軟性が付与され、そのために、前記第１の被膜形成樹脂で構成される剥離層４の耐ひび割れ性が向上される。さらに、前記第１の被膜形成樹脂には、充填材が含有されているので、前記第１の被膜形成樹脂で構成される剥離層４は、支持体２に対して極めて密着性が低いものとなり、そのために、受容したインクの吸収性に優れたものとなる。
【００３６】
それ故、本発明においては、前記第１の被膜形成樹脂と前記充填材との混合割合が１：１．３を超えて、前記第１の被膜形成樹脂が多過ぎとなると、前記充填材を過度に被覆することになって、受容したインクの吸収性を低下させることとなり、そのため、前記インクの吸収時間が長くなって、剥離層４（４ａ）の表面の未吸収インクが拡散してしまい、滲みを起こしてしまうが、逆に、前記第１の被膜形成樹脂と前記充填材との混合割合が１：１．９未満となって、前記第１の被膜形成樹脂が少な過ぎとなると、吸収したインクが剥離層４（本体部分４ａ）の中で拡散してしまい、滲んでしまう。そして、前記第１の被膜形成樹脂と前記充填材との混合割合が１：１．９未満であると、被膜形成力が低下するので、耐ひび割れ性が損なわれる。
【００３７】
したがって、本発明においては、ポリビニルアルコール及びポリビニルアルコール可塑剤よりなる第１の被膜形成樹脂と充填材とは、１：１．３〜１：１．９の混合割合で含まれている。
【００３８】
前記（ロ）の構成について
前記第１の被膜形成樹脂を構成する前記ポリビニルアルコールと前記ポリビニルアルコール可塑剤との混合割合が１：０．２９未満となって、前記ポリビニルアルコール可塑剤が多過ぎとなると、前記剥離層４の結合力の低下及び脆弱化を招いて、前記剥離層４の耐ひび割れ性が低下するが、逆に、前記第１の被膜形成樹脂が前記ポリビニルアルコールと前記ポリビニルアルコール可塑剤との混合割合が１：０．１８を越えて、前記ポリビニルアルコール可塑剤が少な過ぎとなると、前記剥離層４の結合力が高くなって、前記剥離層４の柔軟性を失わせることとなり、そのために、前記剥離層４の耐ひび割れ性が低下する。
【００３９】
したがって、本発明においては、前記ポリビニルアルコールと前記ポリビニルアルコール可塑剤とは、１：０．１８〜１：０．２９の混合割合で含まれている。
【００４０】
前記（ハ）の構成について
第２の被膜形成樹脂は、天然ゴムラテックス、イソプレン重合物及びロジンエステルで構成されているので、優れた機械強度と柔軟性とを有し、そのために、白色隠蔽総５の切断性と耐ひび割れ性の両立に寄与すると共し、感圧接着機能も併せて有している。
【００４１】
それ故、本発明においては、前記天然ゴムラテックス、イソプレン重合物及びロジンエステルよりなる第２の被膜形成樹脂と着色材との混合割合が１：１．８を越えて、前記第２の被膜形成樹脂が多過ぎとなると、必然的に着色材が減量されることとなって、前記白色隠蔽総５の隠蔽力が低下すると共に、前記白色隠蔽層の結合力が高まり、前記白色隠蔽総５の切断性が低下するが、逆に、前記天然ゴムラテックス、イソプレン重合物及びロジンエステルよりなる第２の被膜形成樹脂と着色材との混合割合が１：２．５未満となって、前記第２の被膜形成樹脂が少な過ぎとなると、前記白色隠蔽層５の結合力が低くなり、そのために、前記白色隠蔽層５の耐ひび割れ性が低下する。しかも、前記第２の被膜形成樹脂が少な過ぎとなると、接着成分が少なくなることとなり、そのために、転写性が低下することとなる。
【００４２】
したがって、本発明においては、天然ゴムラテックス、イソプレン重合物及びロジンエステルよりなる第２の被膜形成樹脂と着色材とは、１：１．８〜１：２．５の混合割合で含まれている。
【００４３】
前記（ニ）の構成について
天然ゴムラテックス及びイソプレン重合物の特徴は、最適な皮膜強度と伸び、更には、弾性を有していることにある。この特性により、前記第２の被膜形成樹脂に高い感圧性が確保されている。また、ロジンエステルは接着性付与剤として機能する。
【００４４】
それ故、本発明においては、天然ゴムラテックス及びイソプレン重合物と前記ロジンエステルとの混合割合が、１：０．８を越えて、前記天然ゴムラテックス及びイソプレン重合物が多過ぎとなると、必然的に接着性付与剤であるロジンエステルが減量されることとなって、前記白色隠蔽層５の接着力が低下することとなるが、逆に、前記天然ゴムラテックス及びイソプレン重合物と前記ロジンエステルとの混合割合が１：２．５未満となって、前記天然ゴムラテックス及びイソプレン重合物が少な過ぎとなると、前記白色隠蔽層５の感圧性が低下するので、前記白色隠蔽層５の接着力が低下する。更に、これに連動して、前記ロジンエステルが増量されると、前記ロジンエステルは、天然ゴムラテック及びイソプレン重合物に比して被膜の結合力並びに柔軟性に劣るので、前記白色隠蔽層５の耐ひび割れ性が低下することとなる。
【００４５】
したがって、本発明においては、天然ゴムラテックス及びイソプレン重合物と前記ロジンエステルとは、１：１．２〜１：２．８の混合割合で含まれている。
【００４６】
以上のとおりであるので、本発明において、（イ）前記剥離層４が、ポリビニルアルコール及びポリビニルアルコール可塑剤よりなる第１の被膜形成樹脂と充填材とを１：１．３〜１：１．９の混合割合で含み、（ロ）前記第１の被膜形成樹脂が、前記ポリビニルアルコールと前記ポリビニルアルコール可塑剤とを１：０．１８〜１：０．２９の混合割合で含み、（ハ）前記白色隠蔽層５が、天然ゴムラテックス、イソプレン重合物及びロジンエステルよりなる第２の被膜形成樹脂と着色材とを１：１．８〜１：２．５の混合割合で含み、そして、（ニ）前記第２の被膜形成樹脂が、前記天然ゴムラテックス及びイソプレン重合物と前記ロジンエステルとを１：１．２〜１：２．８の混合割合で含んでいると、修正部材１０を被転写紙７に転写する際に、該修正部材１０における剥離層４の本体部分４ａから表面近傍部分４ｂを凝集剥離させ易くし、該修正部材１０に割れが発生することを防止し、かつ、該修正部材１０の転写を完了する際に該修正部材１０が切断し易く、
しかも、該修正部材１０を被転写紙７に転写した後において、凝集剥離させた後の該剥離層４の本体部分４ａの表面の光沢感を抑制させると共に、水性インクによる印字、印画の滲みの発生や変色の発生を防止した修正部材１０を低コストで提供することができる。また、本発明によれば、前記剥離層及び前記白色隠蔽層に揮発性有機溶剤（ＶＯＣ）を使用しないので、環境（ＥＣＯ）対策を考慮した修正部材を提供することができる。
【００４７】
本発明においては、前記第２の被膜形成樹脂における前記天然ゴムラテックス及びイソプレン重合物は、それぞれ、１：０．８の混合割合で含まれている。このように、前記第２の被膜形成樹脂における前記天然ゴムラテックス及びイソプレン重合物が、それぞれ、１：０．８の混合割合で含まれているので、ひび割れ耐性と易切断性とをいっそう向上させることができる。
【００４８】
本発明においては、前記剥離層４における充填材は、好ましくは、リン酸カルシウム／炭酸カルシウム複合体で構成されている。前記リン酸カルシウム／炭酸カルシウム複合体（ポロネックス、丸尾カルシウム社製）は、花弁状多孔質構造を有する比表面積、吸油性の極めて大きな微粒子であって、既に、水性エマルジョン塗料の艶消し剤として市販されているものである。前記リン酸カルシウム／炭酸カルシウム複合体が充填剤として前記剥離材に含有されていると、修正部材１０を被転写紙７に転写する際に、剥離層（受容層）４の表面近傍部分が該剥離層４の本体部分から凝集剥離し易くなり、そのために、易剥離性が向上する。また、前記剥離層４における充填材がリン酸カルシウム／炭酸カルシウム複合体で構成されていると、修正部材１０を被転写紙７に転写する際に、該修正部材１０に割れが発生することを防止し、かつ、該修正部材１０の転写を完了する際に該修正部材１０を切断し易くする。しかも、該修正部材１０を被転写紙７に転写した後において、凝集剥離させた後の該剥離層４の本体部分４ａの表面の光沢感を抑制させると共に、水性インクによる印字、印画の滲みの発生や変色の発生を防止することができる。したがって、前記剥離層における充填材がリン酸カルシウム／炭酸カルシウム複合体で構成されていると、水溶性インクの受容性（吸収性）、易切断性及び表面光沢性が向上する。
【００４９】
本発明においては、前記白色隠蔽層５における着色材が酸化チタンで構成されている。このように、前記白色隠蔽層における着色材が酸化チタンで構成されていると、隠蔽性がいっそう向上する。
【００５０】
前記剥離層（受容層）４がインクを受容するには、最低限度の厚み（インクの受容容積）が必要となるところ、前記剥離層４の厚みが１１μｍ未満となると、前記修正部材１０の表面、即ち、剥離層４の本体部分４ａの表面、に水性インクで印字、印画する際に、該水性インクの受容性（吸収性）が低下する。また、前記剥離層４は、前記白色隠蔽層５に比して柔軟性に乏しいので、前記剥離層４の厚みが１５μｍを越えると、前記剥離層４の耐ひび割れ性が低下する。さらに、前記剥離層４の厚みが１５μｍを越えると、修正部材１０の総厚みが増して、転写具への収容量が減じてしまうこととなる。そして、白色隠蔽層５の厚みが１６μｍ未満であると、十分な隠蔽力を確保することができない。また、白色隠蔽層５の厚みが２０μｍを越えると、前記白色隠蔽層５の機械強度が高まるので、前記白色隠蔽層５の切断性が低下することとなる。さらに、白色隠蔽層５の厚みが２０μｍを越えると、修正部材１０の総厚みが増して、転写具への収容量が減じてしまうこととなる。
【００５１】
したがって、本発明においては、前記剥離層４の層厚みは、好ましくは、１１〜１５μｍとされ、そして、前記白色隠蔽層５の層厚みは、好ましくは、１６〜２０μｍとされている。このように、前記剥離層４の層厚みが１１〜１５μｍとされ、そして、前記白色隠蔽層５の層厚みが１６〜２０μｍとされていると、前記修正部材１０の表面、即ち、剥離層４の本体部分４ａの表面、に水性インクで印字、印画する際に、該水性インクの受容性（吸収性）がいっそう向上すると共に前記剥離層４による耐ひび割れ性の低下を防止でき、そして、前記白色隠蔽層５による被修正物に対する隠蔽力を確保することができると共に、前記白色隠蔽層５による切断性の低下を防止することができ、しかも、修正部材１０の総厚みを減らして転写具への収容量を増すことができる。
【００５２】
前記白色隠蔽層５の接着力（引張りせん断接着強さ）が０．５ｍＮ／ｍｍ2 未満であると、前記白色隠蔽層５の転写性が低下する。前記白色隠蔽層５の接着力（引張りせん断接着強さ）が１０ｍＮ／ｍｍ2 を越えると、前記白色隠蔽層５の接着力が強くなりすぎて、修正部材１０に裏移りが発生する。一般的には、修正部材は、インク層を上面にした状態で所定のコアに巻き回わされて転写具に装着されいるが、転写行為などにより、巻取り部から修正部材が引き出された際に、インク層が上方の支持体（離型層側）に接着してしまい、機能を損なって使用できないことがあり、これを「裏移り」と称する。このような「裏移り」の現象は、斯界でよく知らているものである。
【００５３】
したがって、本発明においては、前記白色隠蔽層５の接着力（引張りせん断接着強さ）が０．５〜１０ｍＮ／ｍｍ2 とされている。このように、前記白色隠蔽層５の接着力（引張りせん断接着強さ）が０．５〜１０ｍＮ／ｍｍ2 とされていると、良好な転写性を確保することができると共に、裏移りを防止することができ、それらのために、該白色隠蔽層で被転写紙の表面を直接被覆して接着することができる。
【００５４】
前記「引張りせん断接着強さ」は、ＪＩＳ  Ｋ６８５０：２０００  接着剤−剛性被接着剤の引張りせん断接着強さ試験方法  に準拠して測定したものである。但し、試験片については、ＪＩＳ  Ｚ０２３７：２０００  粘着テープ・粘着テープ試験方法（１０．２．４  圧着装置、１０．３．１  試験の準備）を適用し、そして、接着片を破壊する際の速度は、ＪＩＳ  Ｚ０２３：２０００  粘着テープ・粘着テープ試験方法（８．３  試験方法）を適用する。
【００５５】
前記支持体２は、修正部材１０を保持するために用いられる基材のようなものであって、ポリエステルフィルム、ポリエチレンフィルム、ポリプロピレンフィルム、ポリスチレンフィルム、ポリカーボネートフィルム、アセテートフィルム等の高分子フィルムで構成されるが、本発明の目的に反しない限り、ここに例示されたもの以外の高分子フィルムで構成されていてもかまわない。
【００５６】
図２に示されているように、この修正部材１０は、被転写紙７の表面に印画された図形、模様等の像を覆い被せるように白色隠蔽層５を下にして、修正部材１０を被転写紙７の表面に接着させる段階（第１段階）（ａ）、支持体２の表面に剥離層４の表面近傍部分４ｂを保持した状態で剥離層４の本体部分４ａから支持体２を剥離する段階（第２段階）（ｂ）、及び、露出した剥離層４の本体部分４ａの表面に修正された文字、図形、模様等の像を印字、印画する段階（第３段階）（ｃ）を順次経て、被転写紙７の表面に印字、印画された文字、図形、模様等の像の修正がなされる。
【００５７】
図２に示されているように、本発明の修正部材１０を被転写紙７の表面に印画された図形、模様等の像を覆い被せるように白色隠蔽層５を下にして被転写紙７の表面に接着させた後、支持体２の表面に剥離層４の表面近傍部分４ｂを保持した状態で剥離層４の本体部４ａから支持体２を剥離した段階では、本発明の修正部材１０は、被転写紙７の表面に、前記白色隠蔽層５、及び、前記剥離層４を順次有する請求項１〜６のいずれか１項に記載されたものとなっていて、その剥離層４がその表面近傍部分４ｂから剥離されたものとなっている。前記凝集剥離された後における剥離層４の本体部４ａは、図２に示されているように、その表面に微細な凹凸を有している。本発明の修正部材１０は、このように、前記凝集剥離された後における剥離層４の本体部４ａがその表面に微細な凹凸を有したものとなるが故に、該剥離層４の本体部分４ａの表面の光沢感を抑制させると共に、水性インクによる印字、印画の滲みの発生や変色の発生を防止するものとなる。
【００５８】
前記離型層１は、修正部材１０をローラ状に巻き取ったときに、白色隠蔽層５が支持体２に粘着して剥がれなくなるのを防止するために使用されるものであって、シリコーンで構成される離型剤であるが、本発明の目的に反しない限り、シリコーン以外の離型剤であってもかまわない。
【００５９】
本発明の修正部材１０の製造方法によれば、一方の面に離型層１を設けた支持体２の他方面に第１の塗布組成物を塗布して剥離層４を形成する工程、及び、前記剥離層４の表面に第２の塗布組成物を塗布して白色隠蔽層５を形成する工程、を順次有する修正部材の製造方法において、前記第１の塗布組成物が、（Ａ）ポリビニルアルコール７．６〜９．３重量％、（Ｂ）ポリビニルアルコール可塑剤１．７〜２．１重量％、（Ｃ）リン酸カルシウム／炭酸カルシウム複合体と酸化チタンとで構成されている充填材混合物２０．４〜２２．４重量％、及び、（Ｄ）水６６．２〜７０．３重量％で構成され、そして、前記第２の塗布組成物が、（ａ）天然ゴムラテックス５．２〜６．５重量％、（ｂ）ロジンエステル１０．３〜１３．０重量％、（ｃ）イソプレン重合物３．３〜４．１重量％、（ｄ）酸化チタン３５．２〜３８．７重量％、及び、（ｅ）水３７．７〜４６．１重量％、で構成されている。
【００６０】
このように、前記第１の塗布組成物が、（Ａ）ポリビニルアルコール７．６〜９．３重量％、（Ｂ）ポリビニルアルコール可塑剤１．７〜２．１重量％、（Ｃ）リン酸カルシウム／炭酸カルシウム複合体と酸化チタンとで構成されている充填材混合物２０．４〜２２．４重量％、及び、（Ｄ）水６６．２〜７０．３重量％で構成され、そして、前記第２の塗布組成物が、（ａ）天然ゴムラテックス５．２〜６．５重量％、（ｂ）ロジンエステル１０．３〜１３．０重量％、（ｃ）イソプレン重合物３．３〜４．１重量％、（ｄ）酸化チタン３５．２〜３８．７重量％、及び、（ｅ）水３７．７〜４６．１重量％、で構成されていると、水性インクの受容性（吸収性）と隠蔽性とをいっそう向上させると共にひび割れ耐性と易切断性とをいっそう向上させ、しかも、塗布工程を少なくして製造コストをいっそう低減させた、修正部材を提供することができる。また、本発明によれば、前記剥離層及び前記白色隠蔽層に揮発性有機溶剤（ＶＯＣ）を使用しないので、環境（ＥＣＯ）対策を考慮した修正部材を提供することができる。
【００６１】
前記剥離層４を形成する第１の塗布組成物は、例えば、ポリビニルアルコール及びポリビニルアルコール可塑剤を水（イオン交換水）に加熱溶解して、ポリビニルアルコール及びポリビニルアルコール可塑剤の混合溶液を作製し、続いて、前記ポリビニルアルコール及びポリビニルアルコール可塑剤の混合溶液に、リン酸カルシウム／炭酸カルシウム複合体及び酸化チタンをビーズミル等を用いて分散することによって、製造される。
【００６２】
前記白色隠蔽層５を形成する第２の塗布組成物は、例えば、水（イオン交換水）に酸化チタンをビーズミル等を用いて分散して、酸化チタン分散液を作製し、続いて、前記酸化チタン分散液に、天然ゴムラテックス（コロイド状懸濁液）及びイソプレン重合物（水系エマルジョン）とロジンエステル（水系エマルジョン）を均一混合することによって、製造される。
【００６３】
本発明の修正部材１０は、１）予め、片面のみに離型剤処理を施した２０μｍ厚の２軸延伸ポリプロピレンフィルム（支持体）の離型剤未処理面に、前記第１の塗布組成物を、その湿潤時の塗膜厚：２６μｍ、乾燥時の塗膜厚：１２．５μｍとなるように、ダイレクトグラビア、オフセットグラビア、スロットダイ、コンマ等の塗布手段で塗布した後、直ちに８０〜１２０℃の熱風で乾燥して剥離層４を形成し、そして、２）前記剥離層４の表面に、前記第１の塗布組成物を、その湿潤時の塗膜厚：２５μｍ、乾燥時の塗膜厚：１８．５μｍとなるように、ダイレクトグラビア、オフセットグラビア、スロットダイ、コンマ等の塗布手段で塗布した後、直ちに８０〜１２０℃の熱風で乾燥して白色隠蔽層５を形成することによって製造される。
【００６４】
（実施例１）
（１）予め、一方の面にシリコーンで構成される離型層を設けた２０μｍ厚の２軸延伸ポリプロピレンで構成される支持体を準備する工程、
（２）前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．３重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４２．１重量％、グリセリン（粘稠性液体、融点：１８℃）１．９重量％、高級アルコール／高級脂肪酸エステル混合物（固形分：３０％、水系エマルジョン）１．０重量％、及び、イオン交換水３３．５重量％を含有する水分散体からなる塗布組成物を塗布して１２．５μｍ厚の剥離層を形成する工程、
（３）前記剥離層の表面に、酸化チタン（一次粒子径：０．３μｍ、吸油量：１８ｍｌ／１００ｇ）３６．８重量％、天然ゴムラテックス（コロイド状懸濁液、固形分：６２％、Ｔｇ−７０℃）７．３重量％、イソプレン重合物（水系エマルジョン、固形分：６０％、分子量：２８０００、Ｔｇ−６３℃）６．２重量％、安定化ロジンエステル（水系エマルジョン、固形分：５０％、軟化点：１００℃）１８．２重量％、高級アルコール／高級脂肪酸エステル混合物（固形分：３０％、水系エマルジョン）１．０重量％、カーボンブラック（Ｃ．Ｉ  Ｐｉｇｍｅｎｔ  Ｂｌａｃｋ  ７）０．００２重量％、及び、イオン交換水３０．５重量％を含有する水分散体からなる塗布組成物を塗布して１８．５μｍ厚の白色隠蔽層を形成する工程、
を順次経て引張りせん断接着強さ５．２７ｍＮ／ｍｍ2 及びインク層（剥離層及び白色隠蔽層）の総厚み３１．０μｍの修正部材を得た。
【００６５】
（実施例２）
前記（２）工程において、前記剥離層の層厚を１１．０μｍとし、そして、前記（３）工程において、前記白色隠蔽層の層厚を２０．０μｍとして、引張りせん断接着強さ６．２９ｍＮ／ｍｍ2 及びインク層の総厚み３１．０μｍの修正部材を得た以外は、実施例１と同様にして修正部材を得た。
【００６６】
（実施例３）
前記（２）工程において、前記剥離層の層厚を１５．０μｍとし、そして、前記（３）工程において、前記白色隠蔽層の層厚を１６．０μｍとして、引張りせん断接着強さ５．２３ｍＮ／ｍｍ2 及びインク層の総厚み３１．０μｍの修正部材を得た以外は、実施例１と同様にして修正部材を得た。
【００６７】
（実施例４）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１５．２重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４６．３重量％、グリセリン（粘稠性液体、融点：１８℃）２．１重量％、高級アルコール／高級脂肪酸エステル混合物（固形分：３０％、水系エマルジョン）１．０重量％、及び、イオン交換水３０．４重量％を含有する水分散体からなる塗布組成物を塗布して１２．５μｍ厚の剥離層を形成することによって、引張りせん断接着強さ３．５７ｍＮ／ｍｍ2 及びインク層の総厚み３１．０μｍの修正部材を得た以外は、実施例１と同様にして修正部材を得た。
【００６８】
（実施例５）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１１７．２重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）３７．９重量％、グリセリン（粘稠性液体、融点：１８℃）１．７重量％、高級アルコール／高級脂肪酸エステル混合物（固形分：３０％、水系エマルジョン）１．０重量％、及び、イオン交換水３７．０重量％を含有する水分散体からなる塗布組成物を塗布して１２．５μｍ厚の剥離層を形成し、そして、前記（３）工程において、前記白色隠蔽層の層厚を１２．５μｍとすることによって、引張りせん断接着強さ５．６３ｍＮ／ｍｍ2 及びインク層の総厚み３１．０μｍの修正部材を得た以外は、実施例１と同様にして修正部材を得た。
【００６９】
（実施例６）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．２重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４０．０重量％、グリセリン（粘稠性液体、融点：１８℃）２．３重量％、高級アルコール／高級脂肪酸エステル混合物（固形分：３０％、水系エマルジョン）１．０重量％、及び、イオン交換水３５．４重量％を含有する水分散体からなる塗布組成物を塗布して１２．５μｍ厚の剥離層を形成し、そして、前記（３）工程において、前記白色隠蔽層の層厚を１８．５μｍとすることによって、引張りせん断接着強さ５．６０ｍＮ／ｍｍ2 及びインク層の総厚み３１．０μｍの修正部材を得た以外は、実施例１と同様にして修正部材を得た。
【００７０】
（実施例７）
前記（１）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．２重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４３．２重量％、グリセリン（粘稠性液体、融点：１８℃）１．６重量％、高級アルコール／高級脂肪酸エステル混合物（固形分：３０％、水系エマルジョン）１．０重量％、及び、イオン交換水３２．９重量％を含有する水分散体からなる塗布組成物を塗布して１２．５μｍ厚の剥離層を形成し、そして、前記（３）工程において、前記白色隠蔽層の層厚を１８．５μｍとすることによって、引張りせん断接着強さ４．３２ｍＮ／ｍｍ2 及びインク層の総厚み３１．０μｍの修正部材を得た以外は、実施例１と同様にして修正部材を得た。
【００７１】
（実施例８）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．３重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４２．１重量％、ポリグリセリン１．９重量％、高級アルコール／高級脂肪酸エステル混合物（固形分：３０％、水系エマルジョン）１．０重量％、及び、イオン交換水３３．５重量％を含有する水分散体からなる塗布組成物を塗布して１２．５μｍ厚の剥離層を形成し、そして、前記（３）工程において、前記白色隠蔽層の層厚を１８．５μｍとすることによって、引張りせん断接着強さ５．６０ｍＮ／ｍｍ2 及びインク層の総厚み３１．０μｍの修正部材を得た以外は、実施例１と同様にして修正部材を得た。
【００７２】
（実施例９）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．３重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４２．１重量％、ポリエチレングリコール１．９重量％、高級アルコール／高級脂肪酸エステル混合物（固形分：３０％、水系エマルジョン）１．０重量％、及び、イオン交換水３３．５重量％を含有する水分散体からなる塗布組成物を塗布して１２．５μｍ厚の剥離層を形成し、そして、前記（３）工程において、前記白色隠蔽層の層厚を１８．５μｍとすることによって、引張りせん断接着強さ３．７６ｍＮ／ｍｍ2 及びインク層の総厚み３１．０μｍの修正部材を得た以外は、実施例１と同様にして修正部材を得た。
【００７３】
（実施例１０）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．３重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４２．１重量％、ポリプロピレングリコール１．９重量％、高級アルコール／高級脂肪酸エステル混合物（固形分：３０％、水系エマルジョン）１．０重量％、及び、イオン交換水３３．５重量％を含有する水分散体からなる塗布組成物を塗布して１２．５μｍ厚の剥離層を形成し、そして、前記（３）工程において、前記白色隠蔽層の層厚を１８．５μｍとすることによって、引張りせん断接着強さ３．７６ｍＮ／ｍｍ2 及びインク層の総厚み３１．０μｍの修正部材を得た以外は、実施例１と同様にして修正部材を得た。
【００７４】
（実施例１１）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．３重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４２．１重量％、グリセリン１．９重量％、高級アルコール／高級脂肪酸エステル混合物（固形分：３０％、水系エマルジョン）１．０重量％、及び、イオン交換水３３．５重量％を含有する水分散体からなる塗布組成物を塗布して１２．５μｍ厚の剥離層を形成し、そして、前記（３）工程において、前記白色隠蔽層の層厚を１８．５μｍとすることによって、引張りせん断接着強さ７．２５ｍＮ／ｍｍ2 及びインク層の総厚み３１．０μｍの修正部材を得た以外は、実施例１と同様にして修正部材を得た。
【００７５】
（実施例１２）
前記（２）工程において、１２．５μｍ厚の剥離層を形成し、そして、前記（３）工程において、前記剥離層の表面に、酸化チタン（一次粒子径：０．３μｍ、吸油量：１８ｍｌ／１００ｇ）３８．７重量％、天然ゴムラテックス（コロイド状懸濁液、固形分：６２％、Ｔｇ−７０℃）６．５重量％、イソプレン重合物（水系エマルジョン、固形分：６０％、分子量：２８０００、Ｔｇ−６３℃）５．５重量％、安定化ロジンエステル（水系エマルジョン、固形分：５０％、軟化点：１００℃）１６．２重量％、高級アルコール／高級脂肪酸エステル混合物（固形分：３０％、水系エマルジョン）１．０重量％、カーボンブラック（Ｃ．Ｉ  Ｐｉｇｍｅｎｔ  Ｂｌａｃｋ  ７）０．００２重量％、及び、イオン交換水３２．１重量％を含有する水分散体からなる塗布組成物を塗布して１８．５μｍ厚の白色隠蔽層を形成することによって、引張りせん断接着強さ０．００２ｍＮ／ｍｍ2 及びインク層の総厚み３１．０μｍの修正部材を得た以外は、実施例１と同様にして修正部材を得た。
【００７６】
（実施例１３）
前記（２）工程において、１２．５μｍ厚の剥離層を形成し、そして、前記（３）工程において、前記剥離層の表面に、酸化チタン（一次粒子径：０．３μｍ、吸油量：１８ｍｌ／１００ｇ）３６．８重量％、
天然ゴムラテックス（コロイド状懸濁液、固形分：６２％、Ｔｇ−７０℃）６．５重量％、イソプレン重合物（水系エマルジョン、固形分：６０％、分子量：２８０００、Ｔｇ−６３℃）５．６重量％、安定化ロジンエステル（水系エマルジョン、固形分：５０％、軟化点：１００℃）２０．３重量％、高級アルコール／高級脂肪酸エステル混合物（固形分：３０％、水系エマルジョン）１．０重量％、カーボンブラック（Ｃ．Ｉ  Ｐｉｇｍｅｎｔ  Ｂｌａｃｋ  ７）０．００２重量％、及び、イオン交換水２９．８重量％を含有する水分散体からなる塗布組成物を塗布して１８．５μｍ厚の白色隠蔽層を形成することによって、引張りせん断接着強さ５．８１ｍＮ／ｍｍ2 及びインク層の総厚み３１．０μｍの修正部材を得た以外は、実施例１と同様にして修正部材を得た。
【００７７】
（実施例１４）
前記（２）工程において、１２．５μｍ厚の剥離層を形成し、そして、前記（３）工程において、前記剥離層の表面に、酸化チタン（一次粒子径：０．３μｍ、吸油量：１８ｍｌ／１００ｇ）３６．８重量％、天然ゴムラテックス（コロイド状懸濁液、固形分：６２％、Ｔｇ−７０℃）８．８重量％、イソプレン重合物（水系エマルジョン、固形分：６０％、分子量：２８０００、Ｔｇ−６３℃）７．４重量％、安定化ロジンエステル（水系エマルジョン、固形分：５０％、軟化点：１００℃）１５．２重量％、高級アルコール／高級脂肪酸エステル混合物（固形分：３０％、水系エマルジョン）１．０重量％、カーボンブラック（Ｃ．Ｉ  Ｐｉｇｍｅｎｔ  Ｂｌａｃｋ  ７）０．００２重量％、及び、イオン交換水３０．８重量％を含有する水分散体からなる塗布組成物を塗布して１８．５μｍ厚の白色隠蔽層を形成することによって、引張りせん断接着強さ０．６７ｍＮ／ｍｍ2 及びインク層の総厚み３１．０μｍの修正部材を得た以外は、実施例１と同様にして修正部材を得た。
【００７８】
（比較例１）
（１）予め、一方の面にシリコーンで構成される離型層を設けた２０μｍ厚の２軸延伸ポリプロピレンで構成される支持体を準備する工程、
（２）前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．３重量％、酸化チタン５．２重量％、ポリビニルアルコール（水溶液、固形分：２０％、ケン化度：８６．５〜８９．５モル％）４２．１重量％、グリセリン１．９重量％、高級アルコール／高級脂肪酸エステル混合物（固形分：３０％、水系エマルジョン）１．０重量％、及び、イオン交換水３３．５重量％を含有する水分散体からなる塗布組成物を塗布して１０．０μｍ厚の剥離層を形成する工程、
（３）前記剥離層の表面に、酸化チタン（一次粒子径：０．３μｍ、吸油量：１８ｍｌ／１００ｇ）３６．８重量％、天然ゴムラテックス（コロイド状懸濁液、固形分：６２％、Ｔｇ−７０℃）７．３重量％、イソプレン重合物６．２重量％、安定化ロジンエステル１８．２重量％、高級アルコール／高級脂肪酸エステル混合物（固形分：３０％、水系エマルジョン）１．０重量％、カーボンブラック０．００２重量％、及び、イオン交換水３０．５重量％を含有する水分散体からなる塗布組成物を塗布して２１．０μｍ厚の白色隠蔽層を形成する工程、
を順次経て引張りせん断接着強さ８．４５ｍＮ／ｍｍ2 及びインク層（剥離層及び白色隠蔽層）の総厚み３１．０μｍの修正部材を得た。
【００７９】
（比較例２）
前記（２）工程において、１６．０μｍ厚の剥離層を形成し、そして、前記（３）工程において、１５．０μｍ厚の白色隠蔽層を形成することによって、引張りせん断接着強さ４．００ｍＮ／ｍｍ2 及びインク層の総厚み３１．０μｍの修正部材を得た以外は、比較例１と同様にして修正部材を得た。
【００８０】
（比較例３）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１４．３重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４９．４重量％、グリセリン（粘稠性液体、融点：１８℃）２．２重量％、高級アルコール／高級脂肪酸エステル混合物（固形分：３０％、水系エマルジョン）１．０重量％、及び、イオン交換水２７．９重量％を含有する水分散体からなる塗布組成物を塗布して１２．５μｍ厚の剥離層を形成し、そして、前記（３）工程において、１８．５μｍ厚の白色隠蔽層を形成することによって、引張りせん断接着強さ３．２０ｍＮ／ｍｍ2 及びインク層の総厚み３１．０μｍの修正部材を得た以外は、比較例１と同様にして修正部材を得た。
【００８１】
（比較例４）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１７．６重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）３６．４重量％、グリセリン（粘稠性液体、融点：１８℃）１．６重量％、高級アルコール／高級脂肪酸エステル混合物（固形分：３０％、水系エマルジョン）１．０重量％、及び、イオン交換水３８．２重量％を含有する水分散体からなる塗布組成物を塗布して１２．５μｍ厚の剥離層を形成し、そして、前記（３）工程において、１８．５μｍ厚の白色隠蔽層を形成することによって、引張りせん断接着強さ５．６８ｍＮ／ｍｍ2 及びインク層の総厚み３１．０μｍの修正部材を得た以外は、比較例１と同様にして修正部材を得た。
【００８２】
（比較例５）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．２重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）３９．２重量％、グリセリン（粘稠性液体、融点：１８℃）２．５重量％、高級アルコール／高級脂肪酸エステル混合物（固形分：３０％、水系エマルジョン）１．０重量％、及び、イオン交換水３６．０重量％を含有する水分散体からなる塗布組成物を塗布して１２．５μｍ厚の剥離層を形成し、そして、前記（３）工程において、１８．５μｍ厚の白色隠蔽層を形成することによって、引張りせん断接着強さ５．６８ｍＮ／ｍｍ2 及びインク層の総厚み３１．０μｍの修正部材を得た以外は、比較例１と同様にして修正部材を得た。
【００８３】
（比較例６）
前記（２）工程において、前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）１６．３重量％、酸化チタン（一次粒子径：０．３μｍ、吸油量：１８ｍｌ／１００ｇ）５．２重量％、ポリビニルアルコール（水溶液、固形分：２０％、ケン化度：８６．５〜８９．５モル％）４３．９重量％、グリセリン（粘稠性液体、融点：１８℃）１．４重量％、高級アルコール／高級脂肪酸エステル混合物（固形分：３０％、水系エマルジョン）１．０重量％、及び、イオン交換水３２．３重量％を含有する水分散体からなる塗布組成物を塗布して１２．５μｍ厚の剥離層を形成し、そして、前記（３）工程において、１８．５μｍ厚の白色隠蔽層を形成することによって、引張りせん断接着強さ３．８７ｍＮ／ｍｍ2 及びインク層の総厚み３１．０μｍの修正部材を得た以外は、比較例１と同様にして修正部材を得た。
【００８４】
（比較例７）
前記（２）工程において、１２．５μｍ厚の剥離層を形成し、そして、前記（３）工程において、前記剥離層の表面に、酸化チタン（一次粒子径：０．３μｍ、吸油量：１８ｍｌ／１００ｇ）３３．１重量％、天然ゴムラテックス（コロイド状懸濁液、固形分：６２％、Ｔｇ−７０℃）９．０重量％、イソプレン重合物７．６重量％、安定化ロジンエステル２２．３重量％、高級アルコール／高級脂肪酸エステル混合物（固形分：３０％、水系エマルジョン）１．０重量％、カーボンブラック０．００２重量％、及び、イオン交換水２７．０重量％を含有する水分散体からなる塗布組成物を塗布して１８．５μｍ厚の白色隠蔽層を形成することによって、引張りせん断接着強さ１０．６７ｍＮ／ｍｍ2 及びインク層の総厚み３１．０μｍの修正部材を得た以外は、比較例１と同様にして修正部材を得た。
【００８５】
（比較例８）
前記（２）工程において、１２．５μｍ厚の剥離層を形成し、そして、前記（３）工程において、前記剥離層の表面に、酸化チタン（一次粒子径：０．３μｍ、吸油量：１８ｍｌ／１００ｇ）３９．９重量％、天然ゴムラテックス（コロイド状懸濁液、固形分：６２％、Ｔｇ−７０℃）６．７重量％、イソプレン重合物４．６重量％、安定化ロジンエステル１５．３重量％、高級アルコール／高級脂肪酸エステル混合物（固形分：３０％、水系エマルジョン）１．０重量％、カーボンブラック０．００２重量％、及び、イオン交換水３２．５重量％を含有する水分散体からなる塗布組成物を塗布して１８．５μｍ厚の白色隠蔽層を形成することによって、引張りせん断接着強さ１０．６７ｍＮ／ｍｍ2 及びインク層の総厚み３１．０μｍの修正部材を得た以外は、比較例１と同様にして修正部材を得た。
【００８６】
（比較例９）
（１）予め、一方の面にシリコーンで構成される離型層を設けた２０μｍ厚の２軸延伸ポリプロピレンで構成される支持体を準備する工程、
（２）前記支持体の他方の面に、リン酸カルシウム／炭酸カルシウム複合体（ポロネックス、丸尾カルシウム社製）（一次粒子径：５．５μｍ、吸油量：１５０ｍｌ／１００ｇ）２１．８重量％、ポリビニルアルコール（水溶液、固形分：２０％、ケン化度：８６．５〜８９．５モル％）５０．８重量％、高級アルコール／高級脂肪酸エステル混合物（固形分：３０％、水系エマルジョン）０．３重量％、及び、イオン交換水２７．１重量％を含有する水分散体からなる塗布組成物を塗布して８．０μｍ厚の剥離層を形成する工程、
（３）前記剥離層の表面に、酸化チタン（一次粒子径：０．３μｍ、吸油量：１８ｍｌ／１００ｇ）２８．５重量％、天然ゴムラテックス（コロイド状懸濁液、固形分：６２％、Ｔｇ−７０℃）１０．９重量％、高級アルコール／高級脂肪酸エステル混合物（固形分：３０％、水系エマルジョン）０．５重量％、リン酸カルシウム／炭酸カルシウム複合体（ポロネックス、丸尾カルシウム社製）（一次粒子径：５．５μｍ、吸油量：１５０ｍｌ／１００ｇ）１０．６重量％、ポリビニルアルコール（水溶液、固形分：２０％、ケン化度：８６．５〜８９．５モル％）２０．０重量％、及び、イオン交換水２９．０重量％を含有する水分散体からなる塗布組成物を塗布して２４．０μｍ厚の白色隠蔽層を形成する工程、
（４）前記白色隠蔽層の表面に、アクリル酸エステル重合体（Ｔｇ：−４０℃、固形分：４０％、水系エマルジョン）２７．０重量％、アクリル酸エステル重合体（Ｔｇ：−２０℃、固形分：４０％、水系エマルジョン）９．０重量％及びアクリル系粘着剤（固形分：４０％、水系エマルジョン）４４．０及びイオン交換水２０．０重量％を含有する粘着剤組成物を前記白色隠蔽層の表面に塗布し乾燥して２μｍ厚の粘着剤層を形成する工程、を順次経て引張りせん断接着強さ１６．４０ｍＮ／ｍｍ2 及びインク層（剥離層及び白色隠蔽層）の総厚み３４．０μｍの修正部材を得た。
【００８７】
以上、実施例１〜１４及び比較例１〜９で得た修正部材の「剥離力（Ｎ／１０ｍｍ）」、「引張強さ（Ｎ／１０ｍｍ）」、「転写性」、「切断性」、「耐ひび割れ性」、「インク吸収性」、「画像再現性」及び「隠蔽性」について試験した。前記「剥離力（Ｎ／１０ｍｍ）」は、ＪＩＳ  Ｚ  ０２３７  １０．４．１に準拠し、被着体をインク層として測定した。前記「引張強さ（Ｎ／１０ｍｍ）」は、ＪＩＳ  Ｚ  ０２３７８に準拠して測定した。前記「転写性」は、転写具（ＷＨＩＰＥＲ  ｍｉｎｉ（５ｍｍ）、プラスステーショナリ社製：縦引きローラヘッドタイプ）、転写具II（ホワイトラインスーパ５ｍｍ、パイロットコポレーション社製：縦引き尖端ヘッドタイプ）、及び、転写具III（ＭＯＮＯ YTC  ５ｍｍ、トンボ鉛筆社製：横引き尖端ヘッドタイプ）を用いて、被転写紙を普通紙として目視により測定した。前記「切断性」は、転写具Ｉ（WHIPER PUSH−PULL  ５ｍｍ、プラスステーショナリ社製：縦引きローラヘッドタイプ）、転写具II（ホワイトラインスーパー  ５ｍｍ、パイロットコーポレーション社製：縦引き尖端ヘッドタイプ）、及び、転写具III（MONO YTC  ５ｍｍ、トンボ鉛筆社製：横引き尖端ヘッドタイプ）を用いて、被転写紙を普通紙として目視により、測定した。前記「耐ひび割れ性」は、転写具Ｉ(WHIPER PUSH−PULL  ５ｍｍ、プラスステーショナリー社製：縦引きローラヘッドタイプ）、転写具II（ホワイトラインスーパー５ｍｍ、パイロットコーポレーション社製：縦引き尖端ヘッドタイプ）、及び、転写具III（MONO YTC５ｍｍ、トンボ鉛筆社製：横引き尖端ヘッドタイプ）を用いて、被転写紙を普通紙として目視により測定した。前記「インク吸収性」及び「画像再現性」は、転写具（ＷＨＩＰＥＲ  ｍｉｎｉ（５ｍｍ）、プラスステーショナリ社製）、及び、プリンター（ＰＭＧ−８５０、ＥＰＳＯＮ社製）を用いて、被転写紙を普通紙として、目視により測定した。そして、前記「隠蔽性」は、転写具Ｉ（WHIPER PUSH−PULL  ５ｍｍ、プラスステーショナリー社製：縦引きローラヘッドタイプ）、転写具II（ホワイトラインスーパー  ５ｍｍ、パイロットコーポレーション社製：縦引き尖端ヘッドタイプ）、及び、転写具III（MONO YTC  ５ｍｍ、トンボ鉛筆社製：横引き尖端ヘッドタイプ）を用いて、被転写紙を普通紙として目視により、測定した。
【００８８】
そして、実施例１〜１４及び比較例１〜９で得た修正部材における「転写性」、「切断性」、「耐ひび割れ性」、「インク吸収性」、「画像再現性」及び「隠蔽性」を評価した。評価基準は、次のとおりとした。
【００８９】
・「転写性」
◎：僅かな押圧力でスムーズに転写を行うことができ、被転写紙へのテープの定着も良好である
○：通常の押圧力でスムーズに転写を行うことができ、被転写紙へのテープの定着も良好である
△：通常以上の押圧力であればスムーズに転写を行うことができ、被転写紙へのテープの定着も良好である
×：通常以上の押圧力でもスムーズに転写を行うことができず、被転写紙へのテープの定着も悪い
・「切断性」
○：転写終了後に転写具を上方に持ち上げた際に、抵抗を感じることなくテープが転写終了点より切断される
△：転写終了後に転写具を上方に持ち上げた際に、抵抗を感じながらテープが切断され、切断も一定でない
・「耐ひび割れ性」
○：転写テープにひび割れがない
△：転写テープに僅かにひび割れがある
・「インク吸収性」
○：直ちにインクが吸収され、印画に滲みもない
△：インクの吸収に時間を要し、若干印画が滲む
・「画像再現性」
○：印画原稿と同等の色彩及び印画品位である
△：印画原稿と比較して色が若干くすみ再現性が乏しい
・「隠蔽性」
◎：印画原稿が確認できない
○：印画原稿の陰影は確認できるが判読できない
△：印画原稿が僅かに判読できる
【００９０】
測定結果は、次の表１及び表２に示される。
【００９１】
【表１】
2010201614.tif 000003
【００９２】
【表２】
2010201614.tif 000004
【００９３】
表１、２から次のことがわかる。剥離層が、ポリビニルアルコール及びポリビニルアルコール可塑剤よりなる第１の被膜形成樹脂と充填材とを１：１.３〜１：１.９の混合割合で含み、前記第１の被膜形成樹脂が前記ポリビニルアルコールとポリビニルアルコール可塑剤とを１：０.１８〜１：０.２９の混合割合で含み、白色隠蔽層が、天然ゴムラテックス、イソプレン重合物及びロジンエステルよりなる第２の被膜形成樹脂と着色材とを１：１.８〜１：２.５の混合割合で含み、そして、前記第２の被膜形成樹脂が、前記天然ゴムラテックス及び前記イソプレン重合物と前記ロジンエステルとを１：１.２〜１：２.８の混合割合で含むことによって、水性インクの受容性（吸収性）と隠蔽性とをいっそう向上させると共にひび割れ耐性と易切断性をいっそう向上させることが確認できた。
【符号の説明】
【００９４】
１  離型層
２  支持体
４  剥離層（受容層）
４ａ  本体部分
４ｂ  表面近傍部分
５  白色隠蔽層
１０  修正部材
【図１】
2010201614.tif 000005
【図２】
2010201614.tif 000006
【図３】
2010201614.tif 000007
【図４】
2010201614.tif 000008
【図５】
2010201614.tif 000009
【図６】
2010201614.tif 000010